(57)【要約】【課題】従来から知られる着色樹脂組成物から形成されるカラーフィルタは、コントラストが十分に満足できるものではない場合があった。【解決手段】本発明の化合物は、式（１）で表される。2018076403.tif 000037【選択図】なし【特許請求の範囲】
【請求項１】
式（１）で表される化合物。
【化１】
2018076403.tif 000035
［式（１）中、Ｒ1〜Ｒ4は、互いに独立に、水素原子、置換基を有していてもよい炭素数１〜２０の飽和炭化水素基、又は、置換基を有していてもよい炭素数６〜１０の芳香族炭化水素基を表し、少なくとも一つは置換基として複素環基を有する炭素数６〜１０の芳香族炭化水素基を表し、該飽和炭化水素基に含まれる−ＣＨ2−は、−Ｏ−、−ＣＯ−又は−ＮＲ5−に置き換わっていてもよい。Ｒ1及びＲ2は、一緒になって窒素原子を含む環を形成してもよく、Ｒ3及びＲ4は、一緒になって窒素原子を含む環を形成してもよい。
Ｒ5〜Ｒ7は、互いに独立に、水素原子又は炭素数１〜６のアルキル基を表す。］
【請求項２】
Ｒ1が、置換基として複素環基を有する炭素数６〜１０の芳香族炭化水素基を表し、かつ、Ｒ2〜Ｒ4が、互いに独立に、置換基を有していてもよい炭素数１〜２０の飽和炭化水素基、又は、水素原子を表すか、あるいは、
Ｒ1及びＲ3が、置換基として複素環基を有する炭素数６〜１０の芳香族炭化水素基を表し、かつ、Ｒ2及びＲ4が、互いに独立に、置換基を有していてもよい炭素数１〜２０の飽和炭化水素基、又は、水素原子を表す、請求項１記載の化合物。
【請求項３】
前記複素環基を有する炭素数６〜１０の芳香族炭化水素基が、式（１ｘ）で表される基である請求項１又は２記載の化合物。
【化２】
2018076403.tif 000036
［式（１ｘ）中、Ｑ1は、複素環基を表す。＊は窒素原子との結合手を表す。］
【請求項４】
前記複素環基が、窒素原子を含む複素環基である請求項１〜３のいずれか記載の化合物。
【請求項５】
請求項１〜４のいずれか記載の化合物及び樹脂を含む着色樹脂組成物。
【請求項６】
請求項５記載の着色樹脂組成物から形成されるカラーフィルタ。
【請求項７】
請求項６記載のカラーフィルタを含む表示装置。
【発明の詳細な説明】
【技術分野】
【０００１】
本発明は、化合物に関する。
【背景技術】
【０００２】
液晶表示装置、エレクトロルミネッセンス表示装置及びプラズマディスプレイ等の表示装置に使用されるカラーフィルタの製造には、着色樹脂組成物が用いられている。このような着色樹脂組成物としては、着色剤として下記式で表される化合物を含む着色樹脂組成物が知られている。
【化１】
2018076403.tif 000002
【先行技術文献】
【特許文献】
【０００３】
【特許文献１】特開２０１３−５０６９３号公報
【発明の概要】
【発明が解決しようとする課題】
【０００４】
従来から知られる上記の化合物を含む着色樹脂組成物から形成されるカラーフィルタは、コントラストが十分に満足できるものではない場合があった。
【課題を解決するための手段】
【０００５】
すなわち本発明は、以下の発明を含む。
［１］式（１）で表される化合物。
【化２】
2018076403.tif 000003
［式（１）中、Ｒ1〜Ｒ4は、互いに独立に、水素原子、置換基を有していてもよい炭素数１〜２０の飽和炭化水素基、又は、置換基を有していてもよい炭素数６〜１０の芳香族炭化水素基を表し、少なくとも一つは置換基として複素環基を有する炭素数６〜１０の芳香族炭化水素基を表し、該飽和炭化水素基に含まれる−ＣＨ2−は、−Ｏ−、−ＣＯ−又は−ＮＲ5−に置き換わっていてもよい。Ｒ1及びＲ2は、一緒になって窒素原子を含む環を形成してもよく、Ｒ3及びＲ4は、一緒になって窒素原子を含む環を形成してもよい。Ｒ5〜Ｒ7は、互いに独立に、水素原子又は炭素数１〜６のアルキル基を表す。］
［２］Ｒ1が、置換基として複素環基を有する炭素数６〜１０の芳香族炭化水素基を表し、かつ、Ｒ2〜Ｒ4が、互いに独立に、置換基を有していてもよい炭素数１〜２０の飽和炭化水素基、又は、水素原子を表すか、あるいは、Ｒ1及びＲ3が、置換基として複素環基を有する炭素数６〜１０の芳香族炭化水素基を表し、かつ、Ｒ2及びＲ4が、互いに独立に、置換基を有していてもよい炭素数１〜２０の飽和炭化水素基、又は、水素原子を表す、［１］記載の化合物。
［３］前記複素環基を有する炭素数６〜１０の芳香族炭化水素基が、式（１ｘ）で表される基である［１］又は［２］記載の化合物。
【化３】
2018076403.tif 000004
［式（１ｘ）中、Ｑ1は、複素環基を表す。＊は窒素原子との結合手を表す。］
［４］前記複素環基が、窒素原子を含む複素環基である［１］〜［３］のいずれか記載の化合物。
［５］［１］〜［４］のいずれか記載の化合物及び樹脂を含む着色樹脂組成物。
［６］［５］記載の着色樹脂組成物から形成されるカラーフィルタ。
［７］［６］記載のカラーフィルタを含む表示装置。
【発明の効果】
【０００６】
着色樹脂組成物が、着色剤として本発明の化合物を含むことにより、コントラストに優れたカラーフィルタを形成できる。
【発明を実施するための形態】
【０００７】
本発明の化合物は、式（１）で表される。以下、式（１）で表される化合物を「化合物（１）」という場合がある。本発明の化合物には、その互変異性体やそれらの塩も含まれる。また、以下に例示する各成分及び官能基は、それぞれ、単独で、或いは組み合わせて使用することができる。
【０００８】
【化４】
2018076403.tif 000005
【０００９】
［式（１）中、Ｒ1〜Ｒ4は、互いに独立に、水素原子、置換基を有していてもよい炭素数１〜２０の飽和炭化水素基、又は、置換基を有していてもよい炭素数６〜１０の芳香族炭化水素基を表し、少なくとも一つは置換基として複素環基を有する炭素数６〜１０の芳香族炭化水素基を表し、該飽和炭化水素基に含まれる−ＣＨ2−は、−Ｏ−、−ＣＯ−又は−ＮＲ5−に置き換わっていてもよい。Ｒ1及びＲ2は、一緒になって窒素原子を含む環を形成してもよく、Ｒ3及びＲ4は、一緒になって窒素原子を含む環を形成してもよい。
Ｒ5〜Ｒ7は、互いに独立に、水素原子又は炭素数１〜６のアルキル基を表す。］
【００１０】
Ｒ1〜Ｒ4における炭素数６〜１０の芳香族炭化水素基としては、例えば、フェニル基、トルイル基、キシリル基、メシチル基、プロピルフェニル基及びブチルフェニル基等が挙げられる。
【００１１】
該芳香族炭化水素基が有していてもよい置換基としては、ハロゲン原子、−Ｒ8、−ＯＨ、−ＯＲ8、−ＳＯ3-、−ＳＯ3Ｈ、−ＳＯ3-Ｚ+、−ＣＯ2Ｈ、−ＣＯ2Ｒ8、−ＳＲ8、−ＳＯ2Ｒ8、−ＳＯ3Ｒ8、−ＳＯ2ＮＲ9Ｒ10又は複素環基が挙げられ、これらの置換基が芳香族炭化水素基に含まれる水素原子を置換していることが好ましい。これらの中でも、置換基としては、−ＳＯ3-、−ＳＯ3Ｈ、−ＳＯ3-Ｚ+及び−ＳＯ2ＮＲ9Ｒ10が好ましく、−ＳＯ3-Ｚ+、−ＳＯ2ＮＲ9Ｒ10及び複素環基がより好ましい。この場合の−ＳＯ3-Ｚ+としては、−ＳＯ3-+Ｎ（Ｒ11）4が好ましい。
ただし、Ｚ+は、+Ｎ（Ｒ11）4、Ｎａ+又はＫ+を表し、４つのＲ11は同一でも異なってもよい。
【００１２】
前記複素環基は、飽和複素環基であっても不飽和複素環基であってもよく、単環式の複素環基であっても縮合環式の複素環基であってもよい。前記複素環基の炭素数は、２〜１０であることが好ましく、３〜８であることがより好ましい。
複素環基としては、窒素原子を含む複素環基、酸素原子を含み、窒素原子を含まない複素環基、及び、硫黄原子を含み、窒素原子を含まない複素環基等が挙げられる。
【００１３】
窒素原子を含む複素環基としては、アゼチジニル基、ピロリジニル基、ピペリジニル基、ピペラジニル基、モルホリニル基、チオモルホリニル基等の窒素原子を含む飽和複素環基；ピロリル基、ピラゾリル基、イミダゾリル基、１，２，３−トリアゾリル基、１，２，４−トリアゾリル基、ピリジニル基、ピリダジニル基、ピリミジニル基、ピラジニル基、１，３，５−トリアジニル基、インドリニル基、イソインドリニル基、インドリル基、インドリジニル基、ベンゾイミダゾリル基、キノリニル基、イソキノリニル基、キノキサリニル基、キナゾリニル基、シンノリニル基、フタラジニル基、ナフチリジニル基、オキサゾリル基、ベンゾオキサゾリル基、チアゾリル基、ベンゾチアゾリル基等の窒素原子を含む不飽和複素環基等が挙げられる。
【００１４】
酸素原子を含み、窒素原子を含まない複素環としては、オキセタニル基、テトラヒドロフリル基、テトラヒドロピラニル基、１，３−ジオキサニル基及び１，４−ジオキサニル基等の酸素原子を含み、窒素原子を含まない飽和複素環基；フリル基、２Ｈ−ピラニル基、４Ｈ−ピラニル基、１−ベンゾフリル基、クロマニル基、イソクロマニル基等の酸素原子を含み、窒素原子を含まない不飽和複素環基等が挙げられる。
【００１５】
硫黄原子を含み、窒素原子を含まない複素環としては、チエタニル基、チオラニル基、チアニル基、１，３−ジチアニル基等の硫黄原子を含み、窒素原子を含まない飽和複素環基；チエニル基、４Ｈ−チオピラニル基、ベンゾチエニル基等の硫黄原子を含み、窒素原子を含まない不飽和複素環基等が挙げられる。
【００１６】
中でも、窒素原子を含む複素環基が好ましく、窒素原子を含む飽和複素環基がより好ましい。
【００１７】
Ｒ8は、炭素数１〜２０の飽和炭化水素基を表し、該飽和炭化水素基に含まれる水素原子は、ハロゲン原子で置換されていてもよい。
Ｒ9及びＲ10は、互いに独立に、水素原子又は置換基を有していてもよい炭素数１〜２０の飽和炭化水素基を表し、該飽和脂肪族炭化水素基に含まれる−ＣＨ2−は、−Ｏ−、−ＣＯ−、−ＮＨ−又は−ＮＲ8−に置き換わっていてもよく、Ｒ9及びＲ10は、互いに結合して窒素原子を含んだ３〜１０員環の複素環を形成していてもよい。
Ｒ11は、水素原子、炭素数１〜２０の飽和炭化水素基又は炭素数７〜１０のアラルキル基を表す。
【００１８】
Ｒ1〜Ｒ4及びＲ8〜Ｒ11における炭素数１〜２０の飽和炭化水素基としては、例えば、メチル基、エチル基、プロピル基、ブチル基、ペンチル基、ヘキシル基、ヘプチル基、オクチル基、ノニル基、デシル基、ドデシル基、ヘキサデシル基、イコシル基等の直鎖状アルキル基；イソプロピル基、イソブチル基、イソペンチル基、ネオペンチル基、２−エチルヘキシル基等の分岐鎖状アルキル基；シクロプロピル基、シクロペンチル基、シクロヘキシル基、シクロヘプチル基、シクロオクチル基、トリシクロデシル基等の炭素数３〜２０の脂環式飽和炭化水素基が挙げられる。
Ｒ1〜Ｒ4における該飽和炭化水素基に含まれる水素原子は、例えば、置換基としての炭素数６〜１０の芳香族炭化水素基又はハロゲン原子で置換されていてもよい。Ｒ1〜Ｒ4の飽和炭化水素基の水素原子を置換していてもよい炭素数６〜１０の芳香族炭化水素基としては、Ｒ1〜Ｒ4における炭素数６〜１０の芳香族炭化水素基として例示した基と同様の基が挙げられる。
Ｒ9及びＲ10における該飽和炭化水素基に含まれる水素原子は、例えば、置換基としてのヒドロキシ基又はハロゲン原子で置換されていてもよい。
【００１９】
Ｒ1及びＲ2が一緒になって形成する環、並びにＲ3及びＲ4が一緒になって形成する環としては、例えば、以下のものが挙げられる。式中、＊は結合手を表す。
【化５】
2018076403.tif 000006
【００２０】
−ＯＲ8としては、例えば、メトキシ基、エトキシ基、プロポキシ基、ブトキシ基、ペンチルオキシ基、ヘキシルオキシ基、ヘプチルオキシ基、オクチルオキシ基、２−エチルヘキシルオキシ基及びイコシルオキシ基等のアルキルオキシ基等が挙げられる。
【００２１】
−ＣＯ2Ｒ8としては、例えば、メトキシカルボニル基、エトキシカルボニル基、プロポキシカルボニル基、ｔｅｒｔ−ブトキシカルボニル基、ヘキシルオキシカルボニル基及びイコシルオキシカルボニル基等のアルキルオキシカルボニル基等が挙げられる。
【００２２】
−ＳＲ8としては、例えば、メチルスルファニル基、エチルスルファニル基、ブチルスルファニル基、ヘキシルスルファニル基、デシルスルファニル基及びイコシルスルファニル基等のアルキルスルファニル基等が挙げられる。
−ＳＯ2Ｒ8としては、例えば、メチルスルホニル基、エチルスルホニル基、ブチルスルホニル基、ヘキシルスルホニル基、デシルスルホニル基及びイコシルスルホニル基等のアルキルスルホニル基等が挙げられる。
−ＳＯ3Ｒ8としては、例えば、メトキシスルホニル基、エトキシスルホニル基、プロポキシスルホニル基、ｔｅｒｔ−ブトキシスルホニル基、ヘキシルオキシスルホニル基及びイコシルオキシスルホニル基等のアルキルオキシスルホニル基等が挙げられる。
【００２３】
−ＳＯ2ＮＲ9Ｒ10としては、例えば、スルファモイル基；
Ｎ−メチルスルファモイル基、Ｎ−エチルスルファモイル基、Ｎ−プロピルスルファモイル基、Ｎ−イソプロピルスルファモイル基、Ｎ−ブチルスルファモイル基、Ｎ−イソブチルスルファモイル基、Ｎ−ｓｅｃ−ブチルスルファモイル基、Ｎ−ｔｅｒｔ−ブチルスルファモイル基、Ｎ−ペンチルスルファモイル基、Ｎ−（１−エチルプロピル）スルファモイル基、Ｎ−（１，１−ジメチルプロピル）スルファモイル基、Ｎ−（１，２−ジメチルプロピル）スルファモイル基、Ｎ−（２，２−ジメチルプロピル）スルファモイル基、Ｎ−（１−メチルブチル）スルファモイル基、Ｎ−（２−メチルブチル）スルファモイル基、Ｎ−（３−メチルブチル）スルファモイル基、Ｎ−シクロペンチルスルファモイル基、Ｎ−ヘキシルスルファモイル基、Ｎ−（１，３−ジメチルブチル）スルファモイル基、Ｎ−（３，３−ジメチルブチル）スルファモイル基、Ｎ−ヘプチルスルファモイル基、Ｎ−（１−メチルヘキシル）スルファモイル基、Ｎ−（１，４−ジメチルペンチル）スルファモイル基、Ｎ−オクチルスルファモイル基、Ｎ−（２−エチルヘキシル）スルファモイル基、Ｎ−（１，５−ジメチルヘキシル）スルファモイル基、Ｎ−（１，１，２，２−テトラメチルブチル）スルファモイル基等のＮ−１置換スルファモイル基；
Ｎ，Ｎ−ジメチルスルファモイル基、Ｎ，Ｎ−エチルメチルスルファモイル基、Ｎ，Ｎ−ジエチルスルファモイル基、Ｎ，Ｎ−プロピルメチルスルファモイル基、Ｎ，Ｎ−イソプロピルメチルスルファモイル基、Ｎ，Ｎ−ｔｅｒｔ−ブチルメチルスルファモイル基、Ｎ，Ｎ−ブチルエチルスルファモイル基、Ｎ，Ｎ−ビス（１−メチルプロピル）スルファモイル基、Ｎ，Ｎ−ヘプチルメチルスルファモイル基等のＮ，Ｎ−２置換スルファモイル基等が挙げられる。
【００２４】
Ｒ5としては、−ＣＯ2Ｈ、−ＣＯ2-Ｚ+、−ＣＯ2Ｒ8、−ＳＯ3-、−ＳＯ3-Ｚ+、−ＳＯ3Ｈ又は−ＳＯ2ＮＨＲ9が好ましく、−ＳＯ3-、−ＳＯ3-Ｚ+、−ＳＯ3Ｈ又は−ＳＯ2ＮＨＲ9がより好ましい。
【００２５】
Ｒ5〜Ｒ7における炭素数１〜６のアルキル基としては、上記で挙げたアルキル基のうち、炭素数１〜６のものが挙げられる。Ｒ6、Ｒ7としては、水素原子が好ましい。
【００２６】
Ｒ11における炭素数７〜１０のアラルキル基としては、ベンジル基、フェニルエチル基、フェニルブチル基等が挙げられる。
【００２７】
Ｚ+は、+Ｎ（Ｒ11）4、Ｎａ+又はＫ+であり、好ましくは+Ｎ（Ｒ11）4である。
前記+Ｎ（Ｒ11）4としては、４つのＲ11のうち、少なくとも２つが炭素数５〜２０の飽和炭化水素基であることが好ましい。また、４つのＲ11の合計炭素数は２０〜８０が好ましく、２０〜６０がより好ましい。
【００２８】
化合物（１）において、Ｒ1が、置換基として複素環基を有する炭素数６〜１０の芳香族炭化水素基を表し、かつ、Ｒ2〜Ｒ4が、互いに独立に、置換基を有していてもよい炭素数１〜２０の飽和炭化水素基、又は、水素原子を表すか、あるいは、Ｒ1及びＲ3が、置換基として複素環基を有する炭素数６〜１０の芳香族炭化水素基を表し、かつ、Ｒ2及びＲ4が、互いに独立に、置換基を有していてもよい炭素数１〜２０の飽和炭化水素基、又は、水素原子を表すことが好ましい。
【００２９】
前記複素環基を有する炭素数６〜１０の芳香族炭化水素基としては、式（１ｘ）で表される基が好ましい。
【００３０】
【化６】
2018076403.tif 000007
【００３１】
［式（１ｘ）中、Ｑ1は、複素環基を表す。＊は窒素原子との結合手を表す。］
【００３２】
Ｑ1で表される複素環基としては、Ｒ1で表される芳香族炭化水素基の置換基として例示した複素環基と同様の基が挙げられ、窒素原子を含む複素環基が好ましく、窒素原子を含む飽和複素環基がより好ましい。
【００３３】
式（１ｘ）で表される基は、式（１ｘ−１）で表される基であることがより好ましい。
【００３４】
【化７】
2018076403.tif 000008
【００３５】
［式（１ｘ−１）中、Ｌ1は、炭素数３〜１０のアルカンジイル基を表し、該アルカンジイル基に含まれる−ＣＨ2−は、−Ｏ−、−Ｓ−又は−ＮＨ−に置き換わっていてもよい。］
【００３６】
Ｌ1で表されるアルカンジイル基としては、エチレン基、プロパン−１，３−ジイル基、ブタン−１，４−ジイル基、ペンタン−１，５−ジイル基等の直鎖状のアルカンジイル基が挙げられる。Ｌ1で表されるアルカンジイル基の炭素数は、３〜８であることが好ましく、４〜６であることがより好ましい。該アルカンジイル基に含まれる−ＣＨ2−が−Ｏ−、−Ｓ−又は−ＮＨ−に置き換わった基としては、＊−ＣＨ2ＣＨ2−Ｏ−ＣＨ2ＣＨ2−＊、＊−ＣＨ2ＣＨ2−Ｓ−ＣＨ2ＣＨ2−＊又は＊−ＣＨ2ＣＨ2−ＮＨ−ＣＨ2ＣＨ2−＊等が挙げられる。ただし、＊は、いずれも窒素原子との結合手を表す。
中でも、アルカンジイル基に含まれる−ＣＨ2−が−Ｏ−に置き換わった基が好ましい。
【００３７】
化合物（１）としては、式（２）で表される化合物（以下「化合物（２）」という場合がある。）が好ましい。化合物（２）は、その互変異性体であってもよい。
【００３８】
【化８】
2018076403.tif 000009
【００３９】
［式（２）中、Ｒ21〜Ｒ24は、互いに独立に、水素原子、−Ｒ26又は置換基を有していてもよい炭素数６〜１０の芳香族炭化水素基を表し、少なくとも一つは置換基として複素環基を有する炭素数６〜１０の芳香族炭化水素基を表す。Ｒ21及びＲ22は、一緒になって窒素原子を含む環を形成してもよく、Ｒ23及びＲ24は、一緒になって窒素原子を含む環を形成してもよい。
Ｒ26は、炭素数１〜２０の飽和炭化水素基を表す。］
【００４０】
Ｒ21〜Ｒ24における炭素数６〜１０の芳香族炭化水素基としては、前記Ｒ1〜Ｒ4の芳香族炭化水素基として挙げたものと同様の基が挙げられる。該芳香族炭化水素基に含まれる水素原子は、−ＳＯ3-、−ＳＯ3Ｈ、−ＳＯ3-Ｚ１+、−ＳＯ3Ｒ26、−ＳＯ2ＮＨＲ26又は複素環基で置換されていてもよい。
前記複素環基としては、Ｒ1で表される芳香族複素環基の置換基として例示した複素環基と同様の基が挙げられ、窒素原子を含む複素環基が好ましく、窒素原子を含む飽和複素環基がより好ましい。
Ｚ１+は、+Ｎ（Ｒ27）4、Ｎａ+又はＫ+を表し、４つのＲ27は同一でも異なってもよい。
Ｒ27は、炭素数１〜２０の飽和炭化水素基又はベンジル基を表す。
【００４１】
Ｒ21及びＲ22が一緒になって形成する窒素原子を含む環、並びに、Ｒ23及びＲ24が一緒になって形成する窒素原子を含む環としては、Ｒ1及びＲ2が一緒になって形成する環と同様のものが挙げられる。中でも、脂肪族複素環が好ましい。該脂肪族複素環としては、例えば、下記のものが挙げられる。式中、＊は結合手を表す。
【化９】
2018076403.tif 000010
【００４２】
Ｒ26及びＲ27における炭素数１〜２０の飽和炭化水素基としては、Ｒ8〜Ｒ11で飽和炭化水素基として挙げたものと同様の基が挙げられる。
Ｒ21〜Ｒ24が−Ｒ26である場合、−Ｒ26は、それぞれ独立に、メチル基又はエチル基であることが好ましい。また、−ＳＯ3Ｒ26及び−ＳＯ2ＮＨＲ26におけるＲ26としては、炭素数３〜２０の分岐鎖状アルキル基が好ましく、炭素数６〜１２の分岐鎖状アルキル基がより好ましく、２−エチルヘキシル基がさらに好ましい。
【００４３】
Ｚ１+は、+Ｎ（Ｒ27）4、Ｎａ+又はＫ+であり、好ましくは+Ｎ（Ｒ27）4である。
前記+Ｎ（Ｒ27）4としては、４つのＲ27のうち、少なくとも２つが炭素数５〜２０の飽和炭化水素基であることが好ましい。また、４つのＲ27の合計炭素数は２０〜８０が好ましく、２０〜６０がより好ましい。
【００４４】
化合物（２）において、Ｒ21が、置換基として複素環基を有する炭素数６〜１０の芳香族炭化水素基を表し、かつ、Ｒ22〜Ｒ24が、互いに独立に、水素原子又は−Ｒ26を表すか、あるいは、Ｒ21及びＲ23が、置換基として複素環基を有する炭素数６〜１０の芳香族炭化水素基を表し、かつ、Ｒ22及びＲ24が、互いに独立に、水素原子又は−Ｒ26を表すことが好ましい。
前記複素環基を有する炭素数６〜１０の芳香族炭化水素基としては、式（１ｘ）で表される基が好ましく、式（１ｘ−１）で表される基がより好ましい。
【００４５】
また、化合物（１）としては、式（３）で表される化合物（以下「化合物（３）」という場合がある。）も好ましい。化合物（３）は、その互変異性体であってもよい。
【００４６】
【化１０】
2018076403.tif 000011
【００４７】
［式（３）中、Ｒ31及びＲ32は、互いに独立に、炭素数１〜１０の飽和炭化水素基を表し、該Ｒ31、Ｒ32の飽和炭化水素基に含まれる水素原子は、炭素数６〜１０の芳香族炭化水素基又はハロゲン原子で置換されていてもよく、該芳香族炭化水素基に含まれる水素原子は、炭素数１〜３のアルコキシ基で置換されていてもよく、前記Ｒ31、Ｒ32の飽和炭化水素基に含まれる−ＣＨ2−は、−Ｏ−、−ＣＯ−又は−ＮＲ11−に置き換わっていてもよい。
Ｒ33及びＲ34は、互いに独立に、炭素数１〜４のアルキル基、炭素数１〜４のアルキルスルファニル基、炭素数１〜４のアルキルスルホニル基又は複素環基を表し、少なくとも一つは複素環基を表す。
Ｒ31及びＲ33は、一緒になって窒素原子を含む環を形成してもよく、Ｒ32及びＲ34は、一緒になって窒素原子を含む環を形成してもよい。
ｐ及びｑは、互いに独立に、０〜５の整数を表す。ｐが２以上のとき、複数のＲ33は同一でも異なってもよく、ｑが２以上のとき、複数のＲ34は同一でも異なってもよい。ただし、ｐ及びｑの合計は１以上である。
Ｒ11は、上記と同じ意味を表す。］
【００４８】
Ｒ31及びＲ32における炭素数１〜１０の飽和炭化水素基としては、Ｒ8におけるもののうち炭素数１〜１０の基が挙げられる。
置換基として有していてもよい炭素数６〜１０の芳香族炭化水素基としては、Ｒ1におけるものと同じ基が挙げられる。
炭素数１〜３のアルコキシ基としては、例えば、メトキシ基、エトキシ基、プロポキシ基等が挙げられる。
Ｒ31及びＲ32は、互いに独立に、炭素数１〜３の飽和炭化水素基であることが好ましい。
【００４９】
Ｒ33及びＲ34における炭素数１〜４のアルキル基としては、メチル基、エチル基、プロピル基、ブチル基、イソプロピル基、イソブチル基、ｓｅｃ−ブチル基、ｔｅｒｔ−ブチル基等が挙げられる。
Ｒ33及びＲ34における炭素数１〜４のアルキルスルファニル基としては、メチルスルファニル基、エチルスルファニル基、プロピルスルファニル基、ブチルスルファニル基及びイソプロピルスルファニル基等が挙げられる。
Ｒ33及びＲ34における炭素数１〜４のアルキルスルホニル基としては、メチルスルホニル基、エチルスルホニル基、プロピルスルホニル基、ブチルスルホニル基及びイソプロピルスルホニル基等が挙げられる。
Ｒ33及びＲ34における複素環基としては、Ｒ1で表される炭素数６〜１０の芳香族炭化水素基の置換基として例示した複素環基と同様の基が挙げられ、窒素原子を含む複素環基が好ましく、窒素原子を含む飽和複素環基がより好ましい。
Ｒ33及びＲ34としては、炭素数１〜４のアルキル基又は複素環基が好ましく、メチル基又は複素環基がより好ましい。
【００５０】
ｐ及びｑは、０〜２の整数が好ましく、０又は１が好ましい。
【００５１】
化合物（３）において、Ｒ33及びＲ34の少なくとも１つは複素環基であり、Ｒ33及びＲ34が複素環基であることが好ましい。
【００５２】
化合物（３）は、式（３−１）で表される化合物であることが好ましい。
【００５３】
【化１１】
2018076403.tif 000012
【００５４】
[式（３−１）中、Ｒ31及びＲ32は、上記と同義である。Ｑ31及びＱ32は、互いに独立に、複素環基を表す。]
【００５５】
Ｑ31及びＱ32で表される複素環基としては、Ｒ1で表される芳香族炭化水素基の置換基として例示した複素環基と同様の基が挙げられ、窒素原子を含む複素環基が好ましく、窒素原子を含む飽和複素環基がより好ましい。
【００５６】
化合物（３）は、式（３−２）で表される化合物であることがより好ましい。
【００５７】
【化１２】
2018076403.tif 000013
【００５８】
[式（３−２）中、Ｒ31及びＲ32は、上記と同義である。Ｌ31及びＬ32は、互いに独立に、炭素数３〜１０のアルカンジイル基を表し、該アルカンジイル基に含まれる−ＣＨ2−は、−Ｏ−、−Ｓ−又は−ＮＨ−に置き換わっていてもよい。]
【００５９】
Ｌ31及びＬ32で表されるアルカンジイル基及びアルカンジイル基に含まれる−ＣＨ2−が−Ｏ−、−Ｓ−又は−ＮＨ−に置き換わった基としては、それぞれ、Ｌ1で表されるアルカンジイル基及びアルカンジイル基に含まれる−ＣＨ2−が−Ｏ−、−Ｓ−又は−ＮＨ−に置き換わった基として例示した基と同様の基が挙げられ、アルカンジイル基に含まれる−ＣＨ2−が−Ｏ−に置き換わった基が好ましい。Ｌ31及びＬ32で表されるアルカンジイル基の炭素数は、３〜８であることが好ましく、４〜６であることがより好ましい。
【００６０】
化合物（１）としては、例えば、式（Ｉ）で表される化合物（Ｉ−１）〜（Ｉ−２５２）が挙げられる。
【００６１】
【化１３】
2018076403.tif 000014
【００６２】
【表１】
2018076403.tif 000015
【００６３】
【表２】
2018076403.tif 000016
【００６４】
【表３】
2018076403.tif 000017
【００６５】
【表４】
2018076403.tif 000018
【００６６】
【表５】
2018076403.tif 000019
【００６７】
ただし、Ｈは水素原子、Ｍｅはメチル基、Ｅｔはエチル基、Ｐｒはｎ−プロピル基、ｉＰｒは２−プロピル基、Ｂｕはｎ−ブチル基、２ＥＨは２−エチルヘキシル基を表し、（ｐ１）〜（ｐ４）は、それぞれ、以下の基を表す。式中、＊は結合手を表す。
【００６８】
【化１４】
2018076403.tif 000020
【００６９】
（ｈ１）〜（ｈ４）は、それぞれ、Ｒ3aとＲ4aとが、一緒になって以下の環を形成していることを表す。式中、＊は結合手を表す。
【００７０】
【化１５】
2018076403.tif 000021
【００７１】
化合物（１）としては、化合物（Ｉ−１）〜（Ｉ−７）、化合物（Ｉ−２９）〜（Ｉ−８３）が好ましい。
【００７２】
化合物（１）の製造方法としては、式（１ｘ）で表される化合物と、式（１ｚ−１）で表される化合物及び式（１ｚ−２）で表される化合物とを、有機溶媒の存在下又は無溶媒で反応させる方法が挙げられる。反応温度は、３０℃〜１８０℃であることが好ましく、５０℃〜１１０℃であることがより好ましい。反応時間は、１〜１２時間であることが好ましく、３〜８時間であることがより好ましい。
【００７３】
【化１６】
2018076403.tif 000022
【００７４】
［式（１ｘ）、式（１ｚ−１）、式（１ｚ−２）及び式（１）中、Ｒ1〜Ｒ7は、それぞれ上記と同義である。］
【００７５】
前記有機溶媒としては、トルエン、キシレン等の炭化水素溶媒；クロロベンゼン、ジクロロベンゼン、クロロホルム等のハロゲン化炭化水素溶媒；メタノール、エタノール、ブタノール等のアルコール溶媒；ニトロベンゼン等のニトロ炭化水素溶媒；メチルイソブチルケトン等のケトン溶媒；１−メチル−２−ピロリドン等のアミド溶媒；等が挙げられる。
【００７６】
式（１ｚ−１）で表される化合物及び式（１ｚ−２）で表される化合物の使用量は、式（１ｘ）で表される化合物１モルに対して、それぞれ好ましくは１モル以上８モル以下であり、より好ましくは１モル以上５モル以下である。それぞれ段階的に反応させてもよいし、同時に反応させてもよい。
【００７７】
化合物（１）が、Ｒ1〜Ｒ4のいずれかが水素原子である化合物（以下、「化合物（１ａ）」という場合がある。）である場合、化合物（１ａ）と、式（１ｚ−３）で表される化合物とを、有機溶媒の存在下又は無溶媒でさらに反応させてもよい。反応温度は、３０℃〜１８０℃であることが好ましく、５０℃〜１１０℃であることがより好ましい。反応時間は、１〜１２時間であることが好ましく、３〜８時間であることがより好ましい。
【００７８】
【化１７】
2018076403.tif 000023
【００７９】
［式（１ｚ−３）中、Ｒ12は、置換基を有していてもよい炭素数１〜２０の飽和炭化水素基を表す。］
【００８０】
前記有機溶媒としては、化合物（１ｘ）と化合物（１ｚ−１）及び（１ｚ−２）とを反応させる際の有機溶媒として例示した溶媒と同様の溶媒が挙げられる。
【００８１】
化合物（１ａ）と式（１ｚ−３）で表される化合物とを反応させる際、炭酸ナトリウム、炭酸カリウム等の塩基性物質を共存させてもよい。
【００８２】
反応混合物から目的化合物である化合物（１）を取得する方法は特に限定されず、公知の種々の手法が採用できる。例えば、反応混合物を水と混合し、析出した結晶を濾取することができる。反応混合物と水とを混合するときの温度は、好ましくは１０℃以上５０℃以下である。また、この後、同温度で０．５〜２時間程度攪拌することが好ましい。濾取した結晶は、水などで洗浄し、次いで乾燥することが好ましい。また必要に応じて、再結晶などの公知の手法によってさらに精製してもよい。
【００８３】
本発明の着色樹脂組成物は、化合物（１）及び樹脂を含む。
化合物（１）の含有量は、樹脂１００質量部に対して、０．１〜１００質量部であることが好ましく、１〜５０質量部であることがより好ましく、１〜２０質量部であることがさらに好ましい。
【００８４】
＜樹脂（Ｂ）＞
樹脂（Ｂ）は、特に限定されないが、アルカリ可溶性樹脂であることが好ましく、不飽和カルボン酸及び不飽和カルボン酸無水物からなる群から選ばれる少なくとも１種（ａ）（以下「（ａ）」という場合がある）に由来する構造単位を有する樹脂がより好ましい。樹脂（Ｂ）は、さらに、炭素数２〜４の環状エーテル構造とエチレン性不飽和結合とを有する単量体（ｂ）（以下「（ｂ）」という場合がある）に由来する構造単位、（ａ）と共重合可能な単量体（ｃ）（ただし、（ａ）及び（ｂ）とは異なる。）（以下「（ｃ）」という場合がある）に由来する構造単位、並びに、側鎖にエチレン性不飽和結合を有する構造単位からなる群から選ばれる少なくとも一種の構造単位を有することが好ましい。
【００８５】
（ａ）としては、具体的には、例えば、アクリル酸、メタクリル酸、無水マレイン酸、イタコン酸無水物、３，４，５，６−テトラヒドロフタル酸無水物、こはく酸モノ〔２−（メタ）アクリロイルオキシエチル〕等が挙げられ、好ましくは、アクリル酸、メタクリル酸、無水マレイン酸が挙げられる。
【００８６】
（ｂ）は、炭素数２〜４の環状エーテル構造（例えば、オキシラン環、オキセタン環及びテトラヒドロフラン環からなる群から選ばれる少なくとも１種）と（メタ）アクリロイルオキシ基とを有する単量体が好ましい。
尚、本明細書において、「（メタ）アクリル酸」とは、アクリル酸及びメタクリル酸よりなる群から選ばれる少なくとも１種を表す。「（メタ）アクリロイル」及び「（メタ）アクリレート」等の表記も、同様の意味を有する。
（ｂ）としては、例えば、グリシジル（メタ）アクリレート、ビニルベンジルグリシジルエーテル、３，４−エポキシトリシクロ［５．２．１．０2,6］デシル（メタ）アクリレート、３−エチル−３−（メタ）アクリロイルオキシメチルオキセタン、テトラヒドロフルフリル（メタ）アクリレート等が挙げられ、好ましくは、グリシジル（メタ）アクリレート、３，４−エポキシトリシクロ［５．２．１．０2,6］デシル（メタ）アクリレート、３−エチル−３−（メタ）アクリロイルオキシメチルオキセタンが挙げられる。
【００８７】
（ｃ）としては、例えば、メチル（メタ）アクリレート、ブチル（メタ）アクリレート、シクロヘキシル（メタ）アクリレート、２−メチルシクロヘキシル（メタ）アクリレート、トリシクロ［５．２．１．０2,6］デカン−８−イル（メタ）アクリレート、ベンジル（メタ）アクリレート、２−ヒドロキシエチル（メタ）アクリレート、Ｎ−フェニルマレイミド、Ｎ−シクロヘキシルマレイミド、Ｎ−ベンジルマレイミド、スチレン、ビニルトルエン等が挙げられ、好ましくは、スチレン、ビニルトルエン、Ｎ−フェニルマレイミド、Ｎ−シクロヘキシルマレイミド、Ｎ−ベンジルマレイミド等が挙げられる。
【００８８】
側鎖にエチレン性不飽和結合を有する構造単位を有する樹脂は、（ａ）と（ｃ）との共重合体に（ｂ）を付加させるか、（ｂ）と（ｃ）との共重合体に（ａ）を付加させることにより製造することができる。該樹脂は、（ｂ）と（ｃ）との共重合体に（ａ）を付加させさらにカルボン酸無水物を反応させた樹脂であってもよい。
【００８９】
樹脂（Ｂ）のポリスチレン換算の重量平均分子量は、好ましくは３，０００〜１００，０００であり、より好ましくは５，０００〜５０，０００であり、さらに好ましくは５，０００〜３０，０００である。
樹脂（Ｂ）の分散度［重量平均分子量（Ｍｗ）／数平均分子量（Ｍｎ）］は、好ましくは１．１〜６であり、より好ましくは１．２〜４である。
【００９０】
樹脂（Ｂ）の酸価は、固形分換算で、好ましくは５０〜１７０ｍｇ−ＫＯＨ／ｇであり、より好ましくは６０〜１５０、さらに好ましくは７０〜１３５ｍｇ−ＫＯＨ／ｇである。ここで酸価は樹脂（Ｂ）１ｇを中和するために必要な水酸化カリウムの量（ｍｇ）として測定される値であり、例えば水酸化カリウム水溶液を用いて滴定することにより求めることができる。
【００９１】
樹脂（Ｂ）の含有率は、固形分の総量に対して、好ましくは７〜６５質量％であり、より好ましくは１３〜６０質量％であり、さらに好ましくは１７〜５５質量％である。
【００９２】
＜着色剤（Ａ）＞
本発明の着色樹脂組成物は、着色剤（Ａ）として、化合物（１）の他に、染料（Ａ１）と顔料（Ａ２）とを含んでいてもよい。
【００９３】
染料（Ａ１）は、特に限定されず公知の染料を使用することができ、例えば、溶剤染料、酸性染料、直接染料、媒染染料等が挙げられる。染料としては、例えば、カラーインデックス（The Society of Dyers and Colourists出版）でピグメント以外で色相を有するものに分類されている化合物や、染色ノート（色染社）に記載されている公知の染料が挙げられる。また、化学構造によれば、アゾ染料、シアニン染料、トリフェニルメタン染料、キサンテン染料、フタロシアニン染料、アントラキノン染料、ナフトキノン染料、キノンイミン染料、メチン染料、アゾメチン染料、スクアリリウム染料、アクリジン染料、スチリル染料、クマリン染料、キノリン染料及びニトロ染料等が挙げられる。これらのうち、有機溶剤可溶性染料が好ましい。また、染料としては、特開２０１５−２８１２１号公報、特開２０１３−７０３２号公報、特開２０１３−１４４７２４号公報、特開２０１３−５３２９２号公報に記載されている染料も好ましい。
【００９４】
顔料（Ａ２）としては、特に限定されず公知の顔料を使用することができ、例えば、カラーインデックス（The Society of Dyers and Colourists出版）でピグメントに分類されている顔料が挙げられる。
顔料としては、例えば、Ｃ．Ｉ．ピグメントイエロー１、３、１２、１３、１４、１５、１６、１７、２０、２４、３１、５３、８３、８６、９３、９４、１０９、１１０、１１７、１２５、１２８、１３７、１３８、１３９、１４７、１４８、１５０、１５３、１５４、１６６、１７３、１９４、２１４などの黄色顔料；
Ｃ．Ｉ．ピグメントオレンジ１３、３１、３６、３８、４０、４２、４３、５１、５５、５９、６１、６４、６５、７１、７３などのオレンジ色顔料；
Ｃ．Ｉ．ピグメントレッド９、９７、１０５、１２２、１２３、１４４、１４９、１６６、１６８、１７６、１７７、１８０、１９２、２０９、２１５、２１６、２２４、２４２、２５４、２５５、２６４、２６５などの赤色顔料；
Ｃ．Ｉ．ピグメントブルー１５、１５：３、１５：４、１５：６、６０などの青色顔料；Ｃ．Ｉ．ピグメントバイオレット１、１９、２３、２９、３２、３６、３８などのバイオレット色顔料；
等が挙げられる。
【００９５】
本発明の着色樹脂組成物が青色着色樹脂組成物である場合、顔料は、青色顔料及びバイオレット色顔料からなる群から選ばれる少なくとも一種が好ましい。本発明の着色樹脂組成物が赤色着色樹脂組成物である場合、顔料は、黄色顔料、オレンジ色顔料及び赤色顔料からなる群から選ばれる少なくとも一種が好ましい。
【００９６】
着色剤（Ａ）の含有率は、固形分の総量に対して、好ましくは０．１〜６０質量％であり、より好ましくは０．５〜５５質量％であり、さらに好ましくは１〜５０質量％である。
化合物（１）の含有率は、着色剤（Ａ）の総量中、５０質量％以上であることが好ましく、８０質量％以上であることがより好ましく、９０質量％以上であることがさらに好ましい。
ここで、本明細書における「固形分の総量」とは、着色樹脂組成物の総量から溶剤の含有量を除いた量のことをいう。固形分の総量及びこれに対する各成分の含有量は、例えば、液体クロマトグラフィー又はガスクロマトグラフィーなどの公知の分析手段で測定することができる。
【００９７】
本発明の着色樹脂組成物は、重合性化合物（Ｃ）及び／又は重合開始剤（Ｄ）を含んでいてもよい。以下、重合性化合物及び重合開始剤を含む着色樹脂組成物を「着色硬化性樹脂組成物」という場合がある。
【００９８】
＜重合性化合物（Ｃ）＞
重合性化合物（Ｃ）は、重合開始剤（Ｄ）から発生した活性ラジカル及び／又は酸によって重合しうる化合物であり、例えば、重合性のエチレン性不飽和結合を有する化合物等が挙げられ、好ましくは（メタ）アクリル酸エステル化合物である。
【００９９】
中でも、重合性化合物（Ｃ）は、エチレン性不飽和結合を３つ以上有する重合性化合物であることが好ましい。このような重合性化合物としては、例えば、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等が挙げられる。
重合性化合物（Ｃ）の重量平均分子量は、好ましくは１５０以上２，９００以下、より好ましくは２５０以上１，５００以下である。
【０１００】
重合性化合物（Ｃ）を含む場合、重合性化合物（Ｃ）の含有率は、固形分の総量に対して、７〜６５質量％であることが好ましく、より好ましくは１３〜６０質量％であり、さらに好ましくは１７〜５５質量％である。
【０１０１】
＜重合開始剤（Ｄ）＞
重合開始剤（Ｄ）は、光や熱の作用により活性ラジカル、酸等を発生し、重合を開始しうる化合物であれば特に限定されることなく、公知の重合開始剤を用いることができる。活性ラジカルを発生する重合開始剤としては、例えば、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−ベンゾイルオキシ−１−（４−フェニルスルファニルフェニル）−３−シクロペンチルプロパン−１−オン−２−イミン、２−メチル−２−モルホリノ−１−（４−メチルスルファニルフェニル）プロパン−１−オン、２−ジメチルアミノ−１−（４−モルホリノフェニル）−２−ベンジルブタン−１−オン、１−ヒドロキシシクロヘキシルフェニルケトン、２，４−ビス（トリクロロメチル）−６−ピペロニル−１，３，５−トリアジン、２，４，６−トリメチルベンゾイルジフェニルホスフィンオキサイド、２，２’−ビス（２−クロロフェニル）−４，４’，５，５’−テトラフェニルビイミダゾール等が挙げられる。
【０１０２】
重合開始剤（Ｄ）を含む場合、重合開始剤（Ｄ）の含有量は、樹脂（Ｂ）及び重合性化合物（Ｃ）の合計量１００質量部に対して、好ましくは０．１〜３０質量部であり、より好ましくは１〜２０質量部である。重合開始剤（Ｄ）の含有量が、前記の範囲内にあると、高感度化して露光時間が短縮される傾向があるためカラーフィルタの生産性が向上する。
【０１０３】
本発明の着色樹脂組成物は、重合開始助剤を含んでいてもよい。
【０１０４】
＜重合開始助剤（Ｄ１）＞
重合開始助剤（Ｄ１）は、重合開始剤によって重合が開始された重合性化合物の重合を促進するために用いられる化合物、もしくは増感剤である。重合開始助剤（Ｄ１）を含む場合、通常、重合開始剤（Ｄ）と組み合わせて用いられる。
重合開始助剤（Ｄ１）としては、４，４’−ビス（ジメチルアミノ）ベンゾフェノン（通称ミヒラーズケトン）、４，４’−ビス（ジエチルアミノ）ベンゾフェノン、９，１０−ジメトキシアントラセン、２，４−ジエチルチオキサントン、Ｎ−フェニルグリシン等が挙げられる。
【０１０５】
これらの重合開始助剤（Ｄ１）を用いる場合、その含有量は、樹脂（Ｂ）及び重合性化合物（Ｃ）の合計量１００質量部に対して、好ましくは０．１〜３０質量部、より好ましくは１〜２０質量部である。重合開始助剤（Ｄ１）の量がこの範囲内にあると、さらに高感度で着色パターンを形成することができ、カラーフィルタの生産性が向上する傾向にある。
【０１０６】
本発明の着色樹脂組成物は、溶剤（Ｅ）を含むことが好ましい。
【０１０７】
＜溶剤（Ｅ）＞
溶剤（Ｅ）は、特に限定されず、当該分野で通常使用される溶剤を用いることができる。例えば、エステル溶剤（分子内に−ＣＯＯ−を含み、−Ｏ−を含まない溶剤）、エーテル溶剤（分子内に−Ｏ−を含み、−ＣＯＯ−を含まない溶剤）、エーテルエステル溶剤（分子内に−ＣＯＯ−と−Ｏ−とを含む溶剤）、ケトン溶剤（分子内に−ＣＯ−を含み、−ＣＯＯ−を含まない溶剤）、アルコール溶剤（分子内にＯＨを含み、−Ｏ−、−ＣＯ−及び−ＣＯＯ−を含まない溶剤）、芳香族炭化水素溶剤、アミド溶剤、ジメチルスルホキシド等が挙げられる。
【０１０８】
溶剤（Ｅ）としては、乳酸エチル、乳酸ブチル、２−ヒドロキシイソブタン酸メチル、酢酸ｎ−ブチル、酪酸エチル、酪酸ブチル、ピルビン酸エチル、アセト酢酸メチル、シクロヘキサノールアセテート及びγ−ブチロラクトン等のエステル溶剤（分子内に−ＣＯＯ−を含み、−Ｏ−を含まない溶剤）；
エチレングリコールモノブチルエーテル、ジエチレングリコールモノメチルエーテル、プロピレングリコールモノメチルエーテル、３−メトキシ−１−ブタノール、ジエチレングリコールジメチルエーテル、ジエチレングリコールメチルエチルエーテル、等のエーテル溶剤（分子内に−Ｏ−を含み、−ＣＯＯ−を含まない溶剤）；
３−メトキシプロピオン酸メチル、３−エトキシプロピオン酸エチル、３−メトキシブチルアセテート、プロピレングリコールモノメチルエーテルアセテート、エチレングリコールモノエチルエーテルアセテート、ジエチレングリコールモノエチルエーテルアセテート等のエーテルエステル溶剤（分子内に−ＣＯＯ−と−Ｏ−とを含む溶剤）；
４−ヒドロキシ−４−メチル−２−ペンタノン、ヘプタノン、４−メチル−２−ペンタノン、シクロヘキサノン等のケトン溶剤（分子内に−ＣＯ−を含み、−ＣＯＯ−を含まない溶剤）；
ブタノール、シクロヘキサノール、プロピレングリコール等のアルコール溶剤（分子内にＯＨを含み、−Ｏ−、−ＣＯ−及び−ＣＯＯ−を含まない溶剤）；
Ｎ，Ｎ−ジメチルホルムアミド、Ｎ，Ｎ−ジメチルアセトアミド及びＮ−メチルピロリドン等のアミド溶剤等が挙げられる。
【０１０９】
溶剤（Ｅ）としては、プロピレングリコールモノメチルエーテルアセテート、プロピレングリコールモノメチルエーテル、乳酸エチル、Ｎ−メチルピロリドン及び３−エトキシプロピオン酸エチルがより好ましい。
【０１１０】
溶剤（Ｅ）を含む場合、溶剤（Ｅ）の含有率は、本発明の着色樹脂組成物の総量に対して、好ましくは７０〜９５質量％であり、より好ましくは７５〜９２質量％である。言い換えると、着色樹脂組成物の固形分の総量は、好ましくは５〜３０質量％、より好ましくは８〜２５質量％である。溶剤（Ｅ）の含有量が前記の範囲内にあると、塗布時の平坦性が良好になり、またカラーフィルタを形成した際に色濃度が不足しないために表示特性が良好となる傾向がある。
【０１１１】
＜その他の成分＞
本発明の着色脂組成物は、必要に応じて、レベリング剤、充填剤、他の高分子化合物、密着促進剤、酸化防止剤、光安定剤、連鎖移動剤等、当該技術分野で公知の添加剤を含んでもよい。
【０１１２】
＜着色樹脂組成物の製造方法＞
本発明の着色樹脂組成物は、着色剤（Ａ）、樹脂（Ｂ）、並びに必要に応じて用いられる重合性化合物（Ｃ）、重合開始剤（Ｄ）、溶剤（Ｅ）及びその他の成分を混合することにより調製できる。
【０１１３】
＜カラーフィルタの製造方法＞
本発明の着色樹脂組成物から着色パターンを製造する方法としては、フォトリソグラフ法、インクジェット法、印刷法等が挙げられる。中でも、フォトリソグラフ法が好ましい。
【０１１４】
着色樹脂組成物が、着色剤として本発明の化合物を含むことにより、特にコントラストに優れたカラーフィルタを作製することができる。該カラーフィルタは、表示装置（例えば、液晶表示装置、有機ＥＬ装置、電子ペーパー等）及び固体撮像素子に用いられるカラーフィルタとして有用である。
【実施例】
【０１１５】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
なお、以下においては、特に断りのない限り、「部」は「質量部」を、「％」は「質量％」を意味する。
【０１１６】
実施例１
式（１ｘ−１）で表される化合物５．１部および４−モルホリノアニリン４．９部（東京化成工業（株）製）をＮ−メチル−２−ピロリドン３０部中に加え、７０℃で５時間攪拌した。上記の反応液を室温まで冷却後、水１００部を加え、１時間攪拌した。析出した結晶を吸引濾過し、水１００部で３回洗浄し、結晶を減圧乾燥し、式（Ｉ−１）で表される化合物６．０部を得た。
【０１１７】
【化１８】
2018076403.tif 000024
【０１１８】
【化１９】
2018076403.tif 000025
【０１１９】
次いで、式（Ｉ−１）で表される化合物４．１部、１−ブロモプロパン４．４部（東京化成工業（株）製）および炭酸カリウム５．０部をＮ−メチル−２−ピロリドン３０部中に加え、８０℃で４時間攪拌した。上記の反応液を室温まで冷却後、水１００部を加え、１時間攪拌した。析出した結晶を吸引濾過し、水１００部で３回洗浄し、結晶を減圧乾燥し、式（Ｉ−４）で表される化合物４．５部を得た。
【０１２０】
【化２０】
2018076403.tif 000026
【０１２１】
実施例２
式（１ｘ−１）で表される化合物５０．０部、イソプロピルアルコール３５０部を室温で混合し、混合物にジエチルアミン（東京化成工業（株）製）１８．１部を、２０℃を超えない温度で滴下し、２０℃で３時間撹拌した。反応液を１０％塩酸２１００部に投入した。得られた析出物を吸引ろ過の残渣として取得し、イオン交換水３７３部で洗浄乾燥し、式（１ｙ−１）で表される化合物を２３．６部得た。
【０１２２】
【化２１】
2018076403.tif 000027
【０１２３】
次いで、式（１ｙ−１）で表される化合物６．６部、４−モルホリノアニリン５．０部（東京化成工業（株）製）および、炭酸カリウム１０．４部をＮ−メチル−２−ピロリドン３０部中に加え、８０℃で５時間攪拌した。上記の反応液を室温まで冷却後、水１００部を加え、１時間攪拌した。析出した結晶を吸引濾過し、水１００部で３回洗浄し、結晶を減圧乾燥し、式（Ｉ−３０）で表される化合物６．０部を得た。
【０１２４】
【化２２】
2018076403.tif 000028
【０１２５】
さらに、式（Ｉ−３０）で表される化合物４．１部、１−ブロモプロパン２．６部（東京化成工業（株）製）および炭酸カリウム２．９部をＮ−メチル−２−ピロリドン３０部中に加え、８０℃で１時間攪拌した。上記の反応液を室温まで冷却後、水１００部を加え、１時間攪拌した。析出した結晶を吸引濾過し、水１００部で３回洗浄し、結晶を減圧乾燥し、式（Ｉ−５４）で表される化合物４．０部を得た。
【０１２６】
【化２３】
2018076403.tif 000029
【０１２７】
合成例１
撹拌機、温度計、還流冷却器及び、滴下ロートを備えたフラスコ内に窒素を０．０２Ｌ／分で流して窒素雰囲気とし、プロピレングリコールモノメチルエーテルアセテート３０５部を入れ、撹拌しながら７０℃まで加熱した。次いで、アクリル酸６０部、３，４−エポキシトリシクロ［５．２．１．０2,6］デシルアクリレート（式（Ｉ−１）で表される化合物及び式（ＩＩ−１）で表される化合物を、モル比で、５０：５０で混合。）４４０部を、プロピレングリコールモノメチルエーテルアセテート１４０部に溶解して溶液を調製し、該溶解液を、滴下ロートを用いて４時間かけて、７０℃に保温したフラスコ内に滴下した。
【０１２８】
【化２４】
2018076403.tif 000030
【０１２９】
一方、重合開始剤２，２’−アゾビス（２，４−ジメチルバレロニトリル）３０部をプロピレングリコールモノメチルエーテルアセテート２２５部に溶解した溶液を、別の滴下ロートを用いて４時間かけてフラスコ内に滴下した。重合開始剤の溶液の滴下が終了した後、４時間、７０℃に保持し、その後室温まで冷却して、重量平均分子量（Ｍｗ）は、９．１×１０3、分散度が２．１６、固形分３４．８％、固形分換算の酸価は８１ｍｇ−ＫＯＨ／ｇの樹脂Ｂ１溶液を得た。樹脂Ｂ１は下記に示す構造単位を有する。
【０１３０】
【化２５】
2018076403.tif 000031
【０１３１】
合成例で得られた樹脂の重量平均分子量（Ｍｗ）及び数平均分子量（Ｍｎ）の測定は、ＧＰＣ法を用いて、以下の条件で行った。
装置；Ｋ２４７９（（株）島津製作所製）
カラム；ＳＨＩＭＡＤＺＵ  Ｓｈｉｍ−ｐａｃｋ  ＧＰＣ−８０Ｍ
カラム温度；４０℃
溶媒；ＴＨＦ（テトラヒドロフラン）
流速；１．０ｍＬ／ｍｉｎ
検出器；ＲＩ校正用標準物質  ；ＴＳＫ  ＳＴＡＮＤＡＲＤ  ＰＯＬＹＳＴＹＲＥＮＥ  Ｆ−４０、Ｆ−４、Ｆ−２８８、Ａ−２５００、Ａ−５００（東ソー（株）製）
上記で得られたポリスチレン換算の重量平均分子量及び数平均分子量の比（Ｍｗ／Ｍｎ）を分散度とした。
【０１３２】
実施例３、４および比較例１
（着色樹脂組成物の調製）
以下の組成で各成分を混合して着色樹脂組成物を得た。
【０１３３】
【表６】
2018076403.tif 000032
【０１３４】
表１中、各成分は以下の化合物を表す。
（Ａ−１）：式（Ｉ−４）で表される化合物
（Ａ−２）：式（Ｉ−５４）で表される化合物
（Ａ−３）：式（１−ｘ）で表される化合物
【０１３５】
【化２６】
2018076403.tif 000033
【０１３６】
（Ｂ−１）：樹脂Ｂ１（固形分換算）
（Ｃ−１）：ジペンタエリスリトールヘキサアクリレート（カヤラッド（登録商標）ＤＰＨＡ；日本化薬（株）製）
（Ｄ−１）：Ｎ−ベンゾイルオキシ−１−（４−フェニルスルファニルフェニル）オクタン−１−オン−２−イミン（イルガキュア（登録商標）ＯＸＥ  ０１；ＢＡＳＦ社製）
（Ｅ−１）：Ｎ−メチルピロリドン
（Ｅ−２）：プロピレングリコールモノメチルエーテルアセテート
【０１３７】
＜着色パターンの作製＞
５ｃｍ角のガラス基板（イーグル２０００；コーニング社製）上に、着色樹脂組成物をスピンコート法で塗布したのち、１００℃で３分間プリベークして着色組成物層を得た。放冷後、着色組成物層が形成された基板と石英ガラス製フォトマスクとの間隔を１００μｍとして、露光機（ＴＭＥ−１５０ＲＳＫ；トプコン（株）製）を用いて、大気雰囲気下、１５０ｍＪ／ｃｍ2の露光量（３６５ｎｍ基準）で光照射した。フォトマスクとしては、１００μｍラインアンドスペースパターンが形成されたものを使用した。光照射後の着色組成物層を、非イオン系界面活性剤０．１２％と水酸化カリウム０．０４％を含む水系現像液に２４℃で６０秒間浸漬現像し、水洗後、オーブン中、２３０℃で２０分間ポストベークを行い、着色パターンを得た。
【０１３８】
＜耐光性評価＞
実施例３、４および比較例１で得られた着色パターンの上に紫外線カットフィルター（ＣＯＬＯＲＥＤ  ＯＰＴＩＣＡＬ  ＧＬＡＳＳ  Ｌ３８；ホヤ社製；３８０ｎｍ以下の光をカットする。）を配置し、耐光性試験機（ＳＵＮＴＥＳＴ  ＣＰＳ＋：東洋精機社製）にてキセノンランプ光を２４時間照射した。
照射後の着色パターンの色度を測定し、照射前後の色差を求めた。結果を表７に示す。
【０１３９】
＜コントラスト評価＞
実施例３、４および比較例１で得られた着色パターンについて、コントラスト計（ＣＴ−１；壷坂電機（株）製、色彩色差計ＢＭ−５Ａ；トプコン社製、光源；Ｆ−１０、偏光フィルム；壷坂電機（株）製）を用いて、ブランク値を３００００としてコントラストを測定した。結果を表７に示す。
【０１４０】
【表７】
2018076403.tif 000034
【産業上の利用可能性】
【０１４１】
着色剤として本発明の化合物を含むことにより、特にコントラストに優れたカラーフィルタを作製することができる。該カラーフィルタは、表示装置（例えば、液晶表示装置、有機ＥＬ装置、電子ペーパー等）及び固体撮像素子に用いられるカラーフィルタとして有用である。